(57)【要約】      （修正有）【課題】酸素消費電極（ＯＣＥ）における製造または使用により生じた任意のクラックまたは穴を封止する方法を含む、重複の領域、折り目の付いた領域または取り付けにより生じた酸素消費電極（ＯＣＥ）上の損傷領域を封止するための新規な方法を提供する。【解決手段】酸素消費電極（ＯＣＥ）１、１ａの重複領域８または損傷領域（クラック領域６など）を、酸化銀、疎水性ポリマー成分およびパーフッ素化または部分的にフッ素化された溶媒を含むペースト９で被覆する。【選択図】図２
2012126997.tif 000002
【特許請求の範囲】
【請求項１】
酸素消費電極を電気化学セルに取り付ける方法であって、
１以上の酸素消費電極を、損傷領域および／または重複領域を有する電気化学半セルにおいて、封止ペーストを塗布することにより封止する工程を含み、該封止ペーストは、酸化銀、疎水性ポリマー成分およびパーフッ素化または部分フッ素化溶媒を含む、前記方法。
【請求項２】
酸化銀は、０．５〜５０μｍの測定平均直径を有する、請求項１に記載の方法。
【請求項３】
酸化銀は、１〜３０μｍの測定平均直径を有する、請求項１に記載の方法。
【請求項４】
封止ペーストは、フッ素化または部分フッ素化ポリマーを含む、請求項１に記載の方法。
【請求項５】
封止ペーストは、ポリテトラフルオロエチレンおよび銀含有触媒活性物質を含む、請求項１に記載の方法。
【請求項６】
触媒活性物質は、銀、酸化銀（Ｉ）もしくは酸化銀（ＩＩ）または銀および酸化銀の混合物を含む、請求項５に記載の方法。
【請求項７】
触媒活性物質は、封止ペーストの全重量を基準として少なくとも１０重量％の酸化銀を含む、請求項５に記載の方法。
【請求項８】
触媒活性物質は、封止ペーストの全重量を基準として少なくとも２０重量％の酸化銀を含む、請求項５に記載の方法。
【請求項９】
１以上の酸素消費電極は、ポリテトラフルオロエチレン（ＰＴＦＥ）および銀含有触媒活性物質を含む、請求項１に記載の方法。
【請求項１０】
封止ペーストは、７０重量％〜９５重量％の酸化銀を有する触媒活性成分を含有する混合物を含む、請求項１に記載の方法。
【請求項１１】
封止ペーストは、０重量％〜１５重量％の銀金属粉末を有する触媒活性成分を含有する混合物を含む、請求項１に記載の方法。
【請求項１２】
封止ペーストは、３重量％〜１５重量％の銀金属粉末を有する触媒活性成分を含有する混合物を含む、請求項１に記載の方法。
【請求項１３】
フッ素化ポリマーは、ポリテトラフルオロエチレンである、請求項１２に記載の方法。
【請求項１４】
１以上の酸素消費電極は、ポリテトラフルオロエチレンおよび銀含有触媒活性物質を含む、請求項１に記載の方法。
【請求項１５】
触媒活性物質は、銀、酸化銀（Ｉ）もしくは酸化銀（ＩＩ）または銀および酸化銀の混合物を含む、請求項１４に記載の方法。
【請求項１６】
触媒活性物質は、封止ペーストの全重量を基準として少なくとも１０重量％の酸化銀を含む、請求項１４に記載の方法。
【請求項１７】
触媒活性物質は、封止ペーストの全重量を基準として少なくとも２０重量％の酸化銀を含む、請求項１４に記載の方法。
【請求項１８】
１以上の酸素消費電極は、７０〜９５重量％の酸化銀を有する触媒活性成分を含有する混合物を含む、請求項１に記載の方法。
【請求項１９】
１以上の酸素消費電極は、０〜１５重量％の銀金属粉末を有する触媒活性成分を含有する混合物を含む、請求項１に記載の方法。
【請求項２０】
１以上の酸素消費電極は、３〜１５重量％のフッ素化ポリマーを有する触媒活性成分を含有する混合物を含む、請求項１に記載の方法。
【請求項２１】
フッ素化ポリマーは、ポリテトラフルオロエチレンである、請求項１２に記載の方法。
【請求項２２】
封止ペーストと酸素消費電極を共に、封止ペーストの塗布後にプレスする工程を更に含む、請求項１に記載の方法。
【請求項２３】
封止ペーストは、パーフッ素化炭化水素、パーフルオロオクタン、パーフルオロトリエチルアミンパーフルオロポリエーテル、およびパーフッ素化炭化水素およびパーフルオロポリエーテルの混合物からなる群から選択される溶媒を有する、請求項１に記載の方法。
【請求項２４】
封止ペーストは、封止ペーストの全重量を基準として６０重量％以下の疎水性ポリマー成分の割合を有する、請求項１に記載の方法。
【請求項２５】
封止ペーストは、封止ペーストの全重量を基準として４０重量％以下の疎水性ポリマー成分の割合を有する、請求項１に記載の方法。
【請求項２６】
封止ペーストは、封止ペーストの全重量を基準として８０重量％以下の部分的またはパーフッ素化溶媒の割合を有する、請求項１に記載の方法。
【請求項２７】
封止ペーストは、封止ペーストの全重量を基準として６０重量％以下の部分的またはパーフッ素化溶媒の割合を有する、請求項１に記載の方法。
【請求項２８】
封止ペーストを、０．１〜１０００μｍの厚みで封止すべき領域の片側または両側へ塗布する、請求項１に記載の方法。
【請求項２９】
封止ペーストで封止された損傷領域および／または重複領域を有する１以上の隣接酸素消費電極を含み、該封止ペーストは、酸化銀、疎水性ポリマー成分およびフッ素化溶媒を含む、電気化学セル。
【請求項３０】
電気化学半セルは、クロルアルカリ電解に用いられる、請求項２９に記載の電気化学セル。
【請求項３１】
電気化学半セルは、ＮａＣｌの電解に用いられる、請求項２９に記載の電気化学セル。
【発明の詳細な説明】
【技術分野】
【０００１】
本発明は、酸素消費電極を電解装置に取り付ける方法、および特にクロルアルカリ電解における使用のための、損傷領域が特定の封止ペーストで封止された電解装置に関する。
【背景技術】
【０００２】
酸素消費電極を電解セル中において工業規模で操作するための種々の提案が知られている。基本的な概念は、電解（例えばクロルアルカリ電解中）の水素発生カソードを、酸素消費電極（カソード）に交換することである。可能性のあるセル設計および解決策の概説は、Ｍｏｕｓｓａｌｌｅｍ等による出版物、「Ｃｈｌｏｒ−Ａｌｋａｌｉ  Ｅｌｅｃｔｒｏｌｙｓｉｓ  ｗｉｔｈ  Ｏｘｙｇｅｎ  Ｄｅｐｏｌａｒｉｚｅｄ  Ｃａｔｈｏｄｅｓ：  Ｈｉｓｔｏｒｙ，  Ｐｒｅｓｅｎｔ  Ｓｔａｔｕｓ  ａｎｄ  Ｆｕｔｕｒｅ  Ｐｒｏｓｐｅｃｔｓ」、Ｊ．Ａｐｐｌ．Ｅｌｅｃｔｒｏｃｈｅｍ、第３８巻、２００８年、第１１７７〜１１９４頁に見出し得る。
【０００３】
酸素消費電極（以下、ＯＣＥとも称する）は、工業的電解槽における使用のために一連の要件を充足しなければならない。従って、触媒および用いる全ての他の材料が、約３２重量％の濃度を有する水酸化ナトリウム溶液について、および典型的には８０〜９０℃の温度において純酸素について化学的安定性でなければならない。また、高度の機械的安定性が、通常、２ｍ２（工業規模）を越える面積の大きさを有する電解槽中に取り付られ、および操作される電極に要求される。
【０００４】
酸素消費電極のための更なる所望の特性としては、次のものが挙げられる：高い電気伝導性、小さい層厚み、大きい内部表面積および電解触媒の高い電気化学活性。また、適当な疎水性および親水性細孔およびガスおよび電解液を導くための適切な細孔構造が、ガス空間および液体空間が互いに分離された状態を維持し、漏れがないように必要である。長期安定性および低い製造コストは、工業的に使用可能な酸素消費電極のための更なる要件である。
【０００５】
さらに、ＯＣＥは、電解装置に取り付けられ、簡単な方法により交換可能であるべきである。種々の方法が、取り付けのために記載されている。
【０００６】
例えば米国特許第７４０４８７８号は、２つのＯＣＥの隣接する端を、パーフルオロカルボン酸、パーフルオロスルホニルフルオライドまたはアルキルパーフルオロカルボキシレートを含有する層を用いて接合することを記載する。次に、該層を、熱処理によりＯＣＥへ接合する必要がある。該方法は、ＯＣＥが熱処理中に損傷を受け得るので用いることが困難である。更なる欠点は、ＯＣＥが、得られる被覆された電気化学不活性端および重複領域において作動しないことである。従って、これが起こる場合、残存領域は、より高い電流密度にて操作され、電圧の上昇、従ってより高いエネルギー消費が生じる。
【０００７】
ＤＥ４４４４１１４Ａ１は、電気化学反応装置の基本構造と、クランプ接触の形成により接触させることによるＯＣＥの取り付けを記載する。しかしながら、クランプまたはプレス接触を用いる場合、その電気接触抵抗は、配置の操作の過程の間、悪化することが多く、これは、電気エネルギーの消費の望ましくない増加を生じさせる。更なる欠点は、クランプバーの領域は、電気化学的に不活性であり、従ってＯＣＥ面積が減少することである。
【０００８】
電極と電気化学反応装置との間のより電気的に耐久性のある接続は、ＥＰ１０４１１７６Ａ１に記載の通り、溶接法により得られる。無孔円周金属縁を有するガス拡散電極を用いる場合、直接溶接を、電極の基本構造について行うことができる。しかしながら、ＥＰ−１０４１１７６Ａ１に記載の電極基本構造の連続端は、支持体構造として穿孔または溝付き金属板を必要とする。従って、一体化される電極は、全領域にわたって開孔した金属的伝導性基本構造から構成されることが多く、その窪みに、電気化学活性組成物（以下、被覆物と称する）が組み込まれる。被覆電極を溶接する試みにより、被覆組成物の分解が通常、高い接合温度にて起こることが見出された。定性的に欠陥のない接合を得るために、被覆組成物を、溶接領域中に存在させてはならない。従って、電極の開孔基本構造は、被覆組成物をこの領域に含有しない。これは、電極の２つの側に存在する媒体を、封止作用を得るための手段を伴わない操作中の電気化学反応装置において混合させる。
【０００９】
媒体の混合を防止するために、数時間後に固化し、および開孔構造をこの場所において適用時に封止する液体またはペースト状物質を、未被覆溶接域に供給する。封止材料の固化は、例えば液状またはペースト状適用物質の化学硬化により行うことができる。電気化学反応装置において一般的である、通常極めて化学的攻撃的な条件のため、このようにして製造された既知の封止の操作寿命は、極めて短いことが見出された。従って、操作寿命は、数週間〜数ヶ月に変化し、これにより、電気化学反応装置の効率的な長期間の使用が妨げられる。
【００１０】
さらに、加熱し、および冷却により再び固化することにより可塑性となる組成物の封止材料としての使用は、文献（ＥＰ１０２９９４６Ａ２）に記載されている。ＰＴＦＥのような化学的不活性物質をここで用いることができるが、該物質と基本構造との永続的な接合を得るために高い温度を用いる必要があり、記載された特許の教示によれば、この方法を行うには複雑な装置／機械が必要である。
【００１１】
ＤＥ１０１５２７９２Ａ１は、ガス拡散電極と電気化学反応装置の基本構造との間の接続を製造する方法を記載する。この方法の使用中に、電極の前および後に存在する媒体の分離は、電極の縁と該縁に適合する円周枠の金属折り畳み状配置との間の電気的に低いオーム接合、および円周枠の電気化学反応装置の基本構造への電気的に低いオーム接続を製造することにより確保することができる。
【００１２】
ＤＥ１０１５２７９２Ａ１による方法は、枠の折り畳まれた部分が、端領域において斜め接合のために断裁され、およびレーザー溶接法または他の溶接法またははんだ付け法により互いに接合されるプロファイルから作られることを特徴とする。該方法の全体的な欠点は、取り付け法が極めて複雑であり、費用がかかることである。同様に、ＯＣＥの交換も極めて複雑であり、適切な作業場および工具を用いずに行うことができない。性能に影響を与える更なる欠点は、折り畳まれた領域／断面が電気化学的に不活性であり、従って活性ＯＣＥ面積が失われることである。この結果、ＯＣＥは、対電極（アノード）より高い電流密度にて操作され、これは、電解電圧の上昇および経済的な悪化を生じさせる。
【００１３】
ＥＰ１０２９９４６Ａ２は、反応性層およびガス拡散層およびコレクター板、例えば銀メッシュから構成されるガス拡散電極を記載する。被覆物は、コレクター板を完全に覆わないが、被覆物を含まない縁を残す。好ましくは銀の薄い枠状金属板が、金属枠が電気化学活性被覆物の極めて小さい領域を覆い、および封止作用も得られるようにガス拡散電極へ適用される。ＯＣＥを越えて突出する枠は、ＯＣＥを電解装置へ、例えば溶接により接合する働きをする。この接触は、複雑であり、ＯＣＥの面積の一部を覆う。その結果、ＯＣＥ面積の局部的電流密度は、上昇し、電解槽の性能は、より高い電解圧のため低下する。さらに、複雑な取り付けは、電解槽についての高い製造費用および／またはＯＣＥを交換するための高い費用を生じさせる。
【００１４】
ＤＥ１０３３０２３２Ａ１は、ＯＣＥと電解装置との間の電気接触の製造およびガス空間と電解質空間との間の封止の確立が、１つの操作において行われるＯＣＥの取り付けを記載する。ここで、金属ストリップが、ＯＣＥの被覆物不含縁上およびＯＣＥの触媒被覆領域上のいずれにも取り付けられ、電解装置の支持体構造へ、レーザー溶接により接続される。この方法は、金属ストリップの領域および溶接が電気化学的に不活性である欠点を有する。この方法は、極めて複雑である。
【００１５】
ＯＣＥは、１つだけのＯＣＥが各電解槽装置中に取り付けられなければならない寸法において利用することができないので、複数のＯＣＥを、各電解装置中に取り付けられなければならない。取り付けは、ＯＣＥの僅かな重複により、または取り付け中に隣接することにより影響を受け得る。電解装置当たり１つのＯＣＥを取り付けることができるように大きいＯＣＥを利用できた場合でさえ、ＯＣＥに折り目が付く領域または封止される必要のある触媒活性成分における欠陥が、取り付けにより形成される。同様に、触媒活性層における損傷箇所が、不適当な処理により存在する。ガス空間および電解質空間の間の分離、従って問題のない操作は、損傷箇所では確保されない。
【００１６】
先行技術の制限および製造またはＯＣＥにおける使用により引き起こされた任意のクラックまたは穴を封止するための方法がないことを考慮すれば、酸素消費電極の電解装置における取り付けの方法が必要である。さらに、特にクロルアルカリ電解における使用のための、気密であることについて重要であり得る領域が特定のペーストで封止された電解装置が必要である。本発明は、以下の概要に記載の通り、先行技術の制限に取り組み、および他の関連する優位性を提供する。
【先行技術文献】
【特許文献】
【００１７】
【特許文献１】米国特許第７４０４８７８号明細書
【特許文献２】独国特許出願公開第４４４４１１４号明細書
【特許文献３】欧州特許出願公開第１０４１１７６号明細書
【特許文献４】欧州特許出願公開第１０２９９４６号明細書
【特許文献５】独国特許出願公開第１０１５２７９２号明細書
【特許文献６】欧州特許出願公開第１０２９９４６号明細書
【特許文献７】独国特許出願公開第１０３３０２３２号明細書
【非特許文献】
【００１８】
【非特許文献１】Ｍｏｕｓｓａｌｌｅｍ、「Ｃｈｌｏｒ−Ａｌｋａｌｉ  Ｅｌｅｃｔｒｏｌｙｓｉｓ  ｗｉｔｈ  Ｏｘｙｇｅｎ  Ｄｅｐｏｌａｒｉｚｅｄ  Ｃａｔｈｏｄｅｓ：  Ｈｉｓｔｏｒｙ，  Ｐｒｅｓｅｎｔ  Ｓｔａｔｕｓ  ａｎｄ  Ｆｕｔｕｒｅ  Ｐｒｏｓｐｅｃｔｓ」、Ｊ．Ａｐｐｌ．Ｅｌｅｃｔｒｏｃｈｅｍ、第３８巻、２００８年、第１１７７〜１１９４頁
【発明の概要】
【発明が解決しようとする課題】
【００１９】
本発明は、ＯＣＥにおける製造または使用により生じた任意のクラックまたは穴を封止する方法を含む、重複の領域、折り目の付いた領域または取り付けにより生じたＯＣＥ上の損傷領域を封止するための新規な方法を提供する。
【００２０】
電解装置の構築に応じて、ＯＣＥは、場合により、ＯＣＥ上で作用し、これによりリークを生じさせる、深刻な機械応力を生じさせる角の周囲で伝導させる必要がある。上記の通り、リークは、電解質空間からガス空間中へ移動することができる電解質、またはガス空間から電解質中へ移動することができるガスを生じさせる。
【００２１】
さらに、ＯＣＥの、ガス空間が電解質空間から分離される電解装置中における取り付けは、ガスがガス空間から電解質空間へ移動することができないように、および電解質が電解質空間からガス空間へ移動することができないように行うべきである。ＯＣＥは、１〜１７０ミリバール（ｈＰａ）のガス空間および液体空間の間の圧力差においてリークフリーとなるべきである。本発明では、リークフリーは、観測される電解質空間中への気泡の視覚的流出がないことと定義する。さらに、液密は、ＯＣＥを通過する１０ｇ／（ｈ×ｃｍ２）以下の液体量と定義する（ここで、ｇは、液体の質量、ｈは、時間および時間、およびｃｍ２は幾何学的電極表面積である）。
【００２２】
しかしながら、あまりに多い液体がＯＣＥを通過する場合、液体は、ガス側に面する側のみを下流として流れることができる。これは、ＯＣＥへのガスの侵入を妨げる液体皮膜を形成し得る。この皮膜は、ＯＣＥの性能について極めて悪影響（酸素の供給不足）を有する。あまりに多いガスが電解質空間に移動する場合、気泡は、電解室空間から取り出すことが可能である必要がある。任意の場合において、気泡は、電極および膜表面を覆い、これは、電流密度のシフト、従って、セルの定電流操作において、電流密度の部分的上昇およびセルを越えるセル電圧の望ましくない上昇を生じさせる。
【００２３】
さらに、ガス拡散電極の極めて僅かな電気化学活性面積だけが、取り付けにより損なわれることとなる。取り付けは、技術的により簡単な方法に行われることとなる。このような１つの方法は、ＯＣＥの重複領域または損傷領域を、酸化銀、疎水性ポリマー成分およびパーフッ素化または部分的にフッ素化された溶媒を含むペーストで被覆することである。
【課題を解決するための手段】
【００２４】
従って、本発明は、酸素消費電極の折り目の付いた領域および／またはクラック領域、および／または酸素消費電極が半セルのガス室の枠を並列に置く場合に生じる隣接する酸素消費電極の重複領域をペーストで封止することを特徴とする、電気化学半セルにおける１以上の接合酸素消費電極の気密取り付けのための方法を提供する。該ペーストは、以下、封止ペースト、例えば酸化銀、疎水性ポリマー成分および部分フッ素化またはパーフッ素化溶媒に基づく封止ペースト等と称する。
【００２５】
新規な方法は、特に、銀および／または酸化銀を触媒活性成分として含有するガス拡散電極へ適用することができる。本発明は、好ましくはガス空間を電解質空間から分離する電解装置におけるガス拡散電極、特に銀に基づくＯＣＥの取り付けに関する。銀系ＯＣＥの製造の例は、例えばＤＥ３７１０１６８Ａ１またはＥＰ１１５８４５Ａ１に記載される。これらの参照はまた、銀の形態で存在する触媒活性成分種の使用を記載する。銀が炭素上で担持される触媒に基づくＯＣＥを用いることも可能である。
【００２６】
封止ペーストおよび／または酸素消費電極は、好ましくは、互いに独立して、フッ素化ポリマー、特にポリテトラフルオロエチレン（ＰＴＦＥ）、および銀含有触媒活性物質に基づく。
【００２７】
新規な方法の他の変法では、触媒活性成分は、封止ペースト中においておよび／または酸素消費電極中において、独立して、銀、酸化銀（Ｉ）もしくは酸化銀（ＩＩ）または銀の混合物および酸化銀を含む。
【００２８】
新規な方法を行う場合、重複および／または折り目の付いた領域および／または損傷領域は、特に、および好ましくは電解装置が組立後にペーストで被覆された領域上に機械力を与える電解装置における場所に存在する。
【００２９】
図では、参照番号を以下の通り定義する：
１、１ａ  酸素消費電極（ＯＣＥ）
２  電気化学半セル
３  枠
４  ガス室
５  折り目の付いた領域
６  クラック領域
７  アノード
８  重複領域
９  封止ペースト
１０  アノード７を有するアノード半シェル
１１  イオン交換膜
１２  スペーサー
１３  支持体構造
１４  封止プロファイル
【００３０】
本発明の多くの他の特徴および優位性は、図面以下の詳細な説明を、付随する図面と併せて読むことにより明らかとなる。
【図面の簡単な説明】
【００３１】
【図１】図１は、半開放状態における電気化学セルによる概略断面を示し、重複領域を描写する。
【図２】図２は、封止ペーストによる重複領域における２つの酸素消費電極のカバーおよび酸素消費電極における封止ペーストによるクラックのカバーの概略図を示す。
【発明を実施するための形態】
【００３２】
詳細に図面を参照すると、図１および図２は、酸素消費電極（ＯＣＥ）１、１ａを有する電気化学セルを示す。特に、図１は、電気化学半セル２、１０の断面図を、それぞれカソードを有するカソード半セル２およびアノード７を有するアノード半セル１０として示す。また、イオン交換膜１１およびスペーサー１２は、これらの２つの半セルの間に位置し得る。議論した通り、ＯＣＥは、銀ベースにより製造され得るか、または触媒から誘導され得る。この構造では、電力は、以下の実施例に更に記載するように、ＯＣＥ１、１ａへ、支持体構造１３より供給され得る。１つの半セルはまた、ガス室４を定義する。
【００３３】
ＯＣＥ１、１ａは、重複領域８により定義される通り、重複配置において示される。ＯＣＥは、図１に示されるように、枠のプロファイル端に位置する封止プロファイル１４を含み得る枠３へ更に固定され得る。折り目の付いた領域５（図１）、クラック領域６（図２）または他の損傷領域はＯＣＥ上にある。これらの種類の領域は、導入、製造または使用中に引き起こされ得る。
【００３４】
封止ペースト９は、損傷領域および／または重複領域８上で、これらの領域８、９が完全にカバーされるように適用され、および分配される。封止ペースト９の損傷領域および／または重複領域８の適用および分配は、以下の実施例に更に記載の通り、ＯＣＥ１、１ａの折り目の付いた領域５およびクラック領域６の封止を可能にする。
【００３５】
新規な方法に適した封止ペースト好ましい形態の説明：
封止ペーストを製造するために、以下の平均直径：Ｄ５０：０．５〜５０μｍ、好ましくは１〜３０μｍを有する酸化銀を用いるが、より粗いまたはより微細な粉末を原理上用いることもできる。用いる疎水性ポリマーは、ＯＣＥを用いる条件下で化学的に安定性であるべきである。例えば、クロルアルカリ電解では、ポリマーは、３２重量％濃度ＮａＯＨについて、９０℃にて純粋酸素の存在下で安定性であるべきである。例えばフッ素化または部分フッ素化ポリマー、例えばポリテトラフルオロエチレン（ＰＴＦＥ）、パーフルオロアルコキシ（ＰＦＡ）、パーフルオロエチレンプロピレン（ＦＥＰ）、エチレンテトラフルオロエチレン（ＥＴＦＥ）またはポリビニリデンフルオライド（ＰＶＤＦ）等を用いることができる。さらに、ポリマーはまた、酸化銀の酸化作用について、特に封止ペーストを製造する条件下で、極めて安定性であるべきである。
【００３６】
封止ペーストのポリマー成分は、好ましくはＰＴＦＥを含む。封止ペーストは、酸化銀粉末、ＰＴＦＥ粉末、好ましくはＰＴＦＥおよびパーフッ素化炭化水素化合物、例えばパーフッ素化アルカンまたはアミン、例えばパーフルオロオクタンまたはパーフルオロトリエチルアミン、または部分フッ素化溶媒、例えばパーフルオロポリエーテル等からなる群から選択されるフッ素化溶媒から構成することができる。
【００３７】
酸化銀、ＰＴＦＥおよびフッ素化／部分フッ素化溶媒の混合は、手動で、ニーダーまたはミキサー中で好ましく行うことができる。同様に、まず、ＰＴＦＥを、フッ素化／部分フッ素化溶媒と混合し、次いで、酸化銀を、得られる混合物に添加することができる。最初に酸化銀をＰＴＦＥと混合し、フッ素化／部分フッ素化溶媒を、初期混合工程後に添加することもできる。
【００３８】
封止ペーストの場合には、ポリマー成分の酸化銀との混合物中における割合は、好ましくは、酸化銀の封止ペーストにおける電気化学還元が、電解装置におけるＯＣＥの操作の条件下で起こることができるように選択する。
【００３９】
好ましい方法では、酸化銀の封止ペーストにおける割合は、ペーストの全重量を基準として少なくとも１０重量部、特に好ましくは少なくとも２０重量部である。ポリマーのために、特に好ましいのは、ポリテトラフルオロエチレン（ＰＴＦＥ）を用いることである。とりわけ、疎水性ポリマー成分の割合は、好ましくは、ペーストの全重量を基準として６０重量％以下、好ましくは４０重量％以下である。
【００４０】
フッ素化／部分フッ素化溶媒は、パーフッ素化、パーフルオロポリエーテルからなる群から選択され得、またはこれらの溶媒の混合物を該混合物に添加する。さらに、フッ素化／部分フッ素化溶媒は、好ましくは２００℃未満の沸点を有するべきである。
【００４１】
フッ素化／部分フッ素化溶媒の割合は、好ましくは８０重量％以下、特に好ましくは６０重量未満である。しかしながら、フッ素化／部分フッ素化溶媒の量は、十分に広がることができる組成物を形成するような量である。本発明では、十分に広がることができるとは、封止ペーストが、ＯＣＥの表面、すなわち、電解質側に面するＯＣＥの側またガス側に面する側に塗布することができることを意味する。溶媒の割合があまりに低い場合、封止ペーストは、完全な面積にわたり塗布することができない。反対に、溶媒の割合があまりに小さい場合、封止ペーストは、親水性となり、その結果、ＯＣＥ表面へ、または後ろ側へ十分に付着することができない。
【００４２】
酸化銀を、フィラーのようにポリマー成分中へ組み込むことも可能である。例えば多孔質フィルムを製造するペースト押出により作られたＥＰ９５１５００によるＰＴＦＥは、引き続いて粉砕して再び粉末を形成することができる。これは、例えば衝撃を与える道具を素早く動かしながらミキサー中での処理により行うことができる。次いで、得られる粉末は、フッ素化／部分フッ素化溶媒と混合して本発明によるペーストを調製することができる。
【００４３】
さらに、ポリマーは、ＤＥ２９４１７７４の混合工程と同様の方法により酸化銀と処理することができ、次いで得られる粉末を、フッ素化溶媒と混合することができる。フッ素化／部分フッ素化溶媒の組み込みは、混合工程を継続することにより行うことができる。
【００４４】
シーリングペーストの使用：
封止ペーストを、好ましくはＯＣＥの重複領域を封止するために、特に、該ペーストを、０．１〜１０００μｍの範囲の厚みに、ＯＣＲの封止すべき領域の片側または両側へ塗布することにより用いることができる。次いで、封止ペーストで被覆された領域を、互いに重ねて置く。次いで、酸化銀の還元を、例えば電解装置中における操作条件下で作用させることができる。更なる封止作用が重複領域にもたらされる。
【００４５】
同様に、銀含有触媒活性層または酸化銀含有触媒活性層における欠陥箇所を、修復および封止することもできる。このように修復された領域の優位性は、該領域が電気化学酸素還元について部分的に活性な状態を維持することである。その結果、ＯＣＥ面積は、あまり減少しない。
【００４６】
封止ペーストを有さない酸素消費電極の層厚みは、典型的には０．１〜０．８ｍｍ、好ましくは０．２〜０．７ｍｍの範囲である。
【００４７】
本発明は、電気化学半セルを更に提供する。ある実施態様では、半セルは、酸素消費電極が、折り目の付いた領域および／または酸素消費電極のクラック領域および／または隣接酸素消費電極の重複領域を有することを特徴とする、１以上の隣接酸素消費電極を有する。該領域は、半セルのガス室の枠上での取り付けにより生じ得る。さらに、これらの領域は、少なくとも酸化銀および疎水性ポリマー成分およびフッ素化溶媒に基づく封止ペーストで封止される。
【００４８】
好ましい電気化学半セルは、フルオロ化ポリマー、特にポリテトラフルオロエチレン（ＰＴＦＥ）を、酸素消費電極のガス拡散層中に含有することを特徴とする。
【００４９】
さらに好ましいのは、上記新規方法の１つに従う酸素消費電極の取り付けにより得られる電気化学半セルの変形である。
【００５０】
本発明はまた、新規な電気化学セルのクロルアルカリ電解、特にＮａＣｌの電解における使用に関する。
【００５１】
本発明の実施態様は、図１および図２を用いて、実施例を用いて以下に更に説明する。しかしながら、これらの実施例は、本発明の制限を構成するものではない。
【実施例】
【００５２】
２０ｇのＰＴＦＥ（種類  ＴＦ２０５３  Ｄｙｎｅｏｎから）および４０ｇのパーフッ素化ポリエーテル（種類  Ｇａｌｄｅｎ  ＳＶ９０、製造業者：Ｓｏｌｖａｙ  Ｓｏｌｅｘｉｓ）および２０ｇの酸化銀（平均粒子直径  Ｄ５０：８μｍ）を、ガラス棒を用いて均質な封止ペーストが形成されるまで混合した。封止ペーストを、酸素消費電極（ＯＣＥ）の表面およびＯＣＥの後側へ、酸素消費電極１、１ａの重複領域８において塗布した。酸素消費電極１、１ａは、ＥＰ１１５８４５Ａ１に記載の通り製造された銀系ＯＣＥであった。代替法として、銀を炭素上で担持させた触媒に基づくＯＣＥを同様に用いた。酸素消費電極（１）および（１ａ）の重複領域８は、８ｍｍであった。さらに、封止ペーストを重複領域８に塗布し、封止ペースト９の厚みは約１ｍｍであった。
【００５３】
封止作用を、電気化学セルにおいて試験した。カソード半セル２において、電力をカソード１、１ａへ、支持体構造１３より供給した（図１参照）。この目的のために、２つの酸化銀系酸素消費カソード１および１ａ（ＯＣＥ）を、これらが重複し、および封止プロファイル１４により枠３のプロファイル端において固定されるように共に置いた（図１）。上記酸化銀ペースト９を、封止ペースト９が重複領域８を完全に覆うように重複領域８上で分配した。
【００５４】
図２は、図１に対応する概略側面図において、ペースト９の位置およびＯＣＥ１および１ａの位置を重複領域８において示す。アノード半セル１０は、Ｄｅｎｏｒａからの新規な酸化金属含有ＤＳＡ被覆物による拡張チタン金属製のアノード７を有した。電解質およびガスの流入および放出は、断面図の平面の外側にあるので図に示されない。電解セルは、流下膜式セルとして操作したので、カソード注入口は、半セルの上部に位置し、排出口は、スペーサー１２の下部端に位置する。次いで、電気化学セルを組立て、始動させた。セルの下部端でのアルカリ圧は、２０ミリバールであった。ガス空間４におけるガス圧（酸素）は６０ミリバールであった。２１０ｇ／Ｌの塩化ナトリウム含有量を有する塩化ナトリウム含有溶液は陽極液として働き、および３０％濃度水酸化ナトリウム溶液は、陰極液として用いた。電解の温度は、約８５℃であり、電流密度は４ｋＡ／ｍ２であった。
【００５５】
イオン交換膜（種類  Ｎａｆｉｏｎ  Ｎ９８２ＷＸ、製造業者  ＤｕＰｏｎｔ）１１と銀系酸素消費電極１；１ａとの間の距離を一定な３ｍｍに維持するスペーサー１２を、重複領域８に沿って配した。始動後、増加ガスまたは液体突破は観測されなかった。セルのセル電圧は、予期された領域にあり、１つだけの重複領域８を有さない連続酸素消費カソードを有するセルと比べて上昇しなかった。
【００５６】
また、ペースト９は、図２に示される半セル２のガス室４の枠３において起こる酸素消費電極１、１ａの折り目の付いた領域５またはクラック領域６を、上記と同様の方法により、封止することを可能とする。
【００５７】
本発明の実施態様および実施例を示し、および記載したが、さらに多くの変更が、本発明の概念から逸脱することなく可能であることは当業者に明らかである。さらに、本明細書において議論した実施例は制限を構成するものではない。このように、本発明は、次の特許請求の範囲の精神を除いて制限されない。
【図１】
2012126997.tif 000003
【図２】
2012126997.tif 000004
【外国語明細書】
2012126997.tif 000005
2012126997.tif 000006
2012126997.tif 000007
2012126997.tif 000008
2012126997.tif 000009
2012126997.tif 000010
2012126997.tif 000011
2012126997.tif 000012
2012126997.tif 000013
2012126997.tif 000014
2012126997.tif 000015
2012126997.tif 000016
2012126997.tif 000017
2012126997.tif 000018
2012126997.tif 000019
2012126997.tif 000020
2012126997.tif 000021